【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
式（Ｉ）又は（II）：
【化１】
2005068436.tif 000001
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］
で示され、結晶性である、ヒドロキシド含有複金属シアン化物（ＤＭＣ）触媒。
【請求項２】
式（Ｉ）又は（II）：
【化２】
2005068436.tif 000002
で示されるヒドロキシド含有複金属シアン化物（ＤＭＣ）触媒の製造方法であって、
Ｍ１含有酸化物をＭ２含有ヘキサシアノメタレート又はヘキサシアノ金属酸と、有機配位子Ｌ及び水の存在下に反応させる工程、
結晶性触媒を収集する工程
を含んでなる製造方法
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］。
【請求項３】
式（Ｉ）又は（II）：
【化３】
2005068436.tif 000003
で示されるヒドロキシド含有複金属シアン化物（ＤＭＣ）触媒の製造方法であって、
強酸のＭ１含有塩をＭ２含有ヘキサシアノメタレート又はヘキサシアノ金属酸と、有機配位子Ｌ及び水の存在下に反応させる工程、
結晶性触媒を収集する工程
を含んでなる製造方法
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］。
【請求項４】
式（Ｉ）又は（II）：
【化４】
2005068436.tif 000004
で示されるヒドロキシド含有複金属シアン化物（ＤＭＣ）触媒の製造方法であって、
Ｍ１含有酸化物及びＭ１含有塩をＭ２含有ヘキサシアノメタレート又はヘキサシアノ金属酸と、有機配位子Ｌ及び水の存在下に反応させる工程、
結晶性触媒を収集する工程
を含んでなる製造方法
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］。
【請求項５】
活性水素原子を含む開始化合物にアルキレンオキシドをポリ付加することによりポリオールを製造する方法であって、ポリ付加を、
【化５】
2005068436.tif 000005
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］
で示される結晶性ヒドロキシド含有複金属シアン化物（ＤＭＣ）触媒の存在下に行う改良された製造方法。
【請求項６】
請求項５に記載の製造方法により製造されたポリオール。
【請求項７】
式（Ｉ）又は（II）：
【化６】
2005068436.tif 000006
で示されるヒドロキシド含有複金属シアン化物（ＤＭＣ）触媒の製造方法であって、
Ｍ１含有塩、強塩基性化合物をＭ２含有ヘキサシアノメタレート又はヘキサシアノ金属酸と、有機配位子Ｌ及び水の存在下に反応させる工程、
触媒を収集する工程
を含んでなる製造方法
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］。
【手続補正２】
【補正対象書類名】明細書
【補正対象項目名】００１１
【補正方法】変更
【補正の内容】
【００１１】
本発明は、式（Ｉ）又は（II）：
【化４】
2005068436.tif 000007
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］
で示され、結晶性ヒドロキシド含有複金属シアン化物（ＤＭＣ）触媒を提供する。
【手続補正３】
【補正対象書類名】明細書
【補正対象項目名】００１５
【補正方法】変更
【補正の内容】
【００１５】
式（Ｉ）中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。本発明のヒドロキシド含有ＤＭＣ触媒では、Ｍ１としてはＺｎ＋２が特に好ましい。
【手続補正４】
【補正対象書類名】明細書
【補正対象項目名】００１６
【補正方法】変更
【補正の内容】
【００１６】
式（Ｉ）中、Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。本発明のヒドロキシド含有ＤＭＣ触媒では、Ｍ２としてはＣｏ＋３が特に好ましい。
【手続補正５】
【補正対象書類名】明細書
【補正対象項目名】００３８
【補正方法】変更
【補正の内容】
【００３８】
本発明の先の記載は、詳細な説明の為であり、限定のためではない。当業者には、本明細書に記載した態様を、本発明の思想及び範囲から逸脱することなく、変更又は修正しうることは明らかであろう。本発明の範囲は、特許請求の範囲により判断されるべきである。
本発明の好適な実施態様には、以下のものが含まれる。
〔１〕  式（Ｉ）又は（II）：
【化１】
2005068436.tif 000008
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］
で示され、結晶性である、ヒドロキシド含有複金属シアン化物（ＤＭＣ）触媒。
〔２〕  有機配位子Ｌは、アルコール、ポリオール、ポリエーテルポリオール、アルデヒド、ケトン、エーテル、エステル、アミド、尿素、ニトリル、硫化物及びこれらの混合物からなる群から選択される上記〔１〕に記載のヒドロキシド含有複金属シアン化物（ＤＭＣ）触媒。
〔３〕  有機配位子Ｌは、エタノール、イソプロパノール、ｎ−ブタノール、イソブタノール、ｓｅｃ−ブタノール及びｔ−ブタノールからなる群から選択される上記〔１〕に記載のヒドロキシド含有複金属シアン化物（ＤＭＣ）触媒。
〔４〕  有機配位子Ｌはｔ−ブタノールである上記〔１〕に記載のヒドロキシド含有複金属シアン化物（ＤＭＣ）触媒。
〔５〕  Ｍ１はＺｎ＋２であり、Ｍ２はＣｏ＋３である上記〔１〕に記載のヒドロキシド含有複金属シアン化物（ＤＭＣ）触媒。
〔６〕  式（Ｉ）又は（II）：
【化２】
2005068436.tif 000009
で示されるヒドロキシド含有複金属シアン化物（ＤＭＣ）触媒の製造方法であって、
Ｍ１含有酸化物をＭ２含有ヘキサシアノメタレート又はヘキサシアノ金属酸と、有機配位子Ｌ及び水の存在下に反応させる工程、
結晶性触媒を収集する工程
を含んでなる製造方法
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］。
〔７〕  有機配位子Ｌは、アルコール、ポリオール、ポリエーテルポリオール、アルデヒド、ケトン、エーテル、エステル、アミド、尿素、ニトリル、硫化物及びこれらの混合物からなる群から選択される上記〔６〕に記載の製造方法。
〔８〕  有機配位子Ｌは、エタノール、イソプロパノール、ｎ−ブタノール、イソブタノール、ｓｅｃ−ブタノール及びｔ−ブタノールからなる群から選択される上記〔６〕に記載の製造方法。
〔９〕  有機配位子Ｌはｔ−ブタノールである上記〔６〕に記載の製造方法。
〔１０〕  Ｍ１はＺｎ＋２であり、Ｍ２はＣｏ＋３である上記〔６〕に記載の製造方法。
〔１１〕  Ｍ１含有酸化物をＭ２含有ヘキサシアノメタレート又はヘキサシアノ金属酸と、有機錯化配位子Ｌ及び水の存在下に反応させ、
結晶性触媒を収集することにより製造された、式（Ｉ）又は（II）：
【化３】
2005068436.tif 000010
で示されるヒドロキシド含有複金属シアン化物（ＤＭＣ）触媒
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］。
〔１２〕  式（Ｉ）又は（II）：
【化４】
2005068436.tif 000011
で示されるヒドロキシド含有複金属シアン化物（ＤＭＣ）触媒の製造方法であって、
強酸のＭ１含有塩をＭ２含有ヘキサシアノメタレート又はヘキサシアノ金属酸と、有機配位子Ｌ及び水の存在下に反応させる工程、
結晶性触媒を収集する工程
を含んでなる製造方法
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］。
〔１３〕  有機配位子Ｌは、アルコール、ポリオール、ポリエーテルポリオール、アルデヒド、ケトン、エーテル、エステル、アミド、尿素、ニトリル、硫化物及びこれらの混合物からなる群から選択される上記〔１２〕に記載の製造方法。
〔１４〕  有機配位子Ｌは、エタノール、イソプロパノール、ｎ−ブタノール、イソブタノール、ｓｅｃ−ブタノール及びｔ−ブタノールからなる群から選択される上記〔１２〕に記載の製造方法。
〔１５〕  有機配位子Ｌはｔ−ブタノールである上記〔１２〕に記載の製造方法。
〔１６〕  Ｍ１はＺｎ＋２であり、Ｍ２はＣｏ＋３である上記〔１２〕に記載の製造方法。
〔１７〕  強酸は、硫酸、スルホン酸及び亜硝酸から選択される上記〔１２〕に記載の製造方法。
〔１８〕  強酸のＭ１含有塩をＭ２含有ヘキサシアノメタレート又はヘキサシアノ金属酸と、有機配位子Ｌ及び水の存在下に反応させ、
結晶性触媒を収集することにより製造された、式（Ｉ）又は（II）：
【化５】
2005068436.tif 000012
で示されるヒドロキシド含有複金属シアン化物（ＤＭＣ）触媒
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］。
〔１９〕  式（Ｉ）又は（II）：
【化６】
2005068436.tif 000013
で示されるヒドロキシド含有複金属シアン化物（ＤＭＣ）触媒の製造方法であって、
Ｍ１含有酸化物及びＭ１含有塩をＭ２含有ヘキサシアノメタレート又はヘキサシアノ金属酸と、有機配位子Ｌ及び水の存在下に反応させる工程、
結晶性触媒を収集する工程
を含んでなる製造方法
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］。
〔２０〕  有機配位子Ｌは、アルコール、ポリオール、ポリエーテル、アルデヒド、ケトン、エーテル、エステル、アミド、尿素、ニトリル、硫化物及びこれらの混合物からなる群から選択される上記〔１９〕に記載の製造方法。
〔２１〕  有機配位子Ｌは、エタノール、イソプロパノール、ｎ−ブタノール、イソブタノール、ｓｅｃ−ブタノール及びｔ−ブタノールからなる群から選択される上記〔１９〕に記載の製造方法。
〔２２〕  有機配位子Ｌはｔ−ブタノールである上記〔１９〕に記載の製造方法。
〔２３〕  Ｍ１はＺｎ＋２であり、Ｍ２はＣｏ＋３である上記〔１９〕に記載の製造方法。
〔２４〕  Ｍ１含有塩は、ハライド、スルフェート、カーボネート、シアナイド、オキサレート、チオシアネート、イソシアネート、イソチオシアネート、カルボキシレート及びナイトレートから選択されるアニオンを含む上記〔１９〕に記載の製造方法。
〔２５〕  Ｍ１含有酸化物及びＭ１含有塩をＭ２含有ヘキサシアノメタレート又はヘキサシアノ金属酸と、有機配位子Ｌ及び水の存在下に反応させ、
触媒を収集することにより製造された、式（Ｉ）又は（II）：
【化７】
2005068436.tif 000014
で示されるヒドロキシド含有複金属シアン化物（ＤＭＣ）触媒
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］。
〔２６〕  活性水素原子を含む開始化合物にアルキレンオキシドをポリ付加することによりポリオールを製造する方法であって、ポリ付加を、
【化８】
2005068436.tif 000015
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］
で示される結晶性ヒドロキシド含有複金属シアン化物（ＤＭＣ）触媒の存在下に行う改良された製造方法。
〔２７〕  有機配位子Ｌは、アルコール、アルデヒド、ケトン、エーテル、エステル、アミド、尿素、ニトリル、硫化物及びこれらの混合物からなる群から選択される上記〔２６〕に記載の製造方法。
〔２８〕  有機配位子Ｌは、エタノール、イソプロパノール、ｎ−ブタノール、イソブタノール、ｓｅｃ−ブタノール及びｔ−ブタノールからなる群から選択される上記〔２６〕に記載の製造方法。
〔２９〕  Ｍ１はＺｎ＋２であり、Ｍ２はＣｏ＋３である上記〔２６〕に記載の製造方法。
〔３０〕  上記〔２６〕に記載の製造方法により製造されたポリオール。
〔３１〕  ポリオールの製造方法であって、ポリ付加を、
【化９】
2005068436.tif 000016
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］
で示される結晶性ヒドロキシド含有複金属シアン化物（ＤＭＣ）触媒の存在下に行う改良された製造方法。
〔３２〕  式（Ｉ）又は（II）：
【化１０】
2005068436.tif 000017
で示されるヒドロキシド含有複金属シアン化物（ＤＭＣ）触媒の製造方法であって、
Ｍ１含有塩、強塩基性化合物をＭ２含有ヘキサシアノメタレート又はヘキサシアノ金属酸と、有機配位子Ｌ及び水の存在下に反応させる工程、
触媒を収集する工程
を含んでなる製造方法
［式中、Ｍ１は、Ｚｎ＋２、Ｆｅ＋２、Ｎｉ＋２、Ｍｎ＋２、Ｃｏ＋２、Ｓｎ＋２、Ｐｂ＋２、Ｆｅ＋３、Ｍｏ＋４、Ｍｏ＋６、Ａｌ＋３、Ｖ＋４、Ｖ＋５、Ｓｒ＋２、Ｗ＋４、Ｗ＋６、Ｃｕ＋２及びＣｒ＋３からなる群から選択される金属を表す。
Ｍ２は、Ｆｅ＋２、Ｆｅ＋３、Ｃｏ＋２、Ｃｏ＋３、Ｃｒ＋２、Ｃｒ＋３、Ｍｎ＋２、Ｍｎ＋３、Ｉｒ＋３、Ｎｉ＋２、Ｒｈ＋３、Ｒｕ＋２、Ｖ＋４及びＶ＋５からなる群から選択される金属を表す。
Ｌは、有機配位子を表す。
ｘ、ｙ及びｑは、電気的中性が保たれるように選択される。］。
〔３３〕  強塩基性化合物は、アルカリ金属水酸化物、アルカリ土類金属水酸化物及びアミンからなる群から選択される上記〔３２〕に記載の製造方法。
〔３４〕  有機配位子Ｌは、アルコール、ポリオール、ポリエーテル、アルデヒド、ケトン、エーテル、エステル、アミド、尿素、ニトリル、硫化物及びこれらの混合物からなる群から選択される上記〔３２〕に記載の製造方法。
〔３５〕  有機配位子Ｌは、エタノール、イソプロパノール、ｎ−ブタノール、イソブタノール、ｓｅｃ−ブタノール及びｔ−ブタノールからなる群から選択される上記〔３２〕に記載の製造方法。
〔３６〕  有機配位子Ｌはｔ−ブタノールである上記〔３２〕に記載の製造方法。
〔３７〕  Ｍ１はＺｎ＋２であり、Ｍ２はＣｏ＋３である上記〔３２〕に記載の製造方法。
〔３８〕  Ｍ１含有塩は、ハライド、スルフェート、カーボネート、シアナイド、オキサレート、チオシアネート、イソシアネート、イソチオシアネート、カルボキシレート及びナイトレートから選択されるアニオンを含む上記〔３２〕に記載の製造方法。